(57)【要約】  本発明は、生体毒性や環境への負荷が少なく、化学的安定性に優れ、相対発光強度が高く、また光照射を続けた際の発光強度の低下が小さいＳｉ／Ｓｉ３Ｎ４型ナノ粒子を提供し、本発明のＳｉ／Ｓｉ３Ｎ４型ナノ粒子を用いて、長時間、高輝度で生体物質を標識しつづけることが可能な生体物質標識剤を提供し、更にまた、本発明のＳｉ／Ｓｉ３Ｎ４型ナノ粒子の製造方法を提供する。【特許請求の範囲】
【請求項１】
Ｓｉで形成されたコアとＳｉ３Ｎ４で形成されたシェルとを有し、前記コアの粒径が１ｎｍ〜５０ｎｍの範囲であることを特徴とするＳｉ／Ｓｉ３Ｎ４型ナノ粒子。
【請求項２】
前記シェルの厚さが１ｎｍ〜５０ｎｍの範囲であることを特徴とする請求の範囲第１項に記載のＳｉ／Ｓｉ３Ｎ４型ナノ粒子。
【請求項３】
前記シェルの表面が親水化処理されていることを特徴とする請求の範囲第１項または請求の範囲第２項に記載のＳｉ／Ｓｉ３Ｎ４型ナノ粒子。
【請求項４】
請求の範囲第３項に記載のＳｉ／Ｓｉ３Ｎ４型ナノ粒子と分子標識物質とを有機分子を介して結合させたことを特徴とする生体物質標識剤。
【請求項５】
前記分子標識物質がヌクレオチド鎖であることを特徴とする請求の範囲第４項に記載の生体物質標識剤。
【請求項６】
前記分子標識物質が抗体であることを特徴とする請求の範囲第４項に記載の生体物質標識剤。
【請求項７】
前記有機分子が、ビオチン及びアビジンであることを特徴とする請求の範囲第４項に記載の生体物質標識剤。
【請求項８】
請求の範囲第項１または請求の範囲第２項に記載のＳｉ／Ｓｉ３Ｎ４型ナノ粒子を製造するに当たり、モノシランガスとアンモニアとの気相反応を行う工程を有することを特徴とするＳｉ／Ｓｉ３Ｎ４型ナノ粒子の製造方法。
【発明の詳細な説明】
【技術分野】
【０００１】
本発明は、Ｓｉ／Ｓｉ３Ｎ４型ナノ粒子、該ナノ粒子を用いた生体物質標識剤及び前記ナノ粒子の製造方法に関する。
【背景技術】
【０００２】
半導体ナノ粒子は、その粒径がナノメートルサイズであるため、バンドギャップエネルギーの増大など量子サイズ効果を発現し、例えば、良好な光吸収特性および発光特性などの光学特性を示すことが知られている。そのため近年では、半導体ナノ粒子に関する研究報告が活発になされるだけでなく、ＣｄＳｅ／ＺｎＳ型半導体ナノ粒子、Ｓｉ／ＳｉＯ２型半導体ナノ粒子などの半導体ナノ粒子は、ディスプレー用、ＬＥＤ用等様々な用途での検討が進められている。【０００３】
一方、生体物質を標識する手段として、分子標識物質をマーカー物質に結合した生体物質標識剤を用いる方法が検討されている。しかし、上記方法で従来使用されてきた有機蛍光色素などのマーカー物質は、紫外線照射時の劣化が激しく寿命が短いことが欠点であり、また発光効率が低く、感度も十分ではなかった。【０００４】
そのため、近年、上記マーカー物質として半導体ナノ粒子を用いる方法が注目されている。例えば、極性官能基を有する高分子を半導体ナノ粒子の表面に物理的および／または化学的に接合した生体物質標識剤が検討されている（例えば、特許文献１参照。）。【０００５】
また、有機分子をＳｉ／ＳｉＯ２型半導体ナノ粒子の表面に結合した生体物質標識剤が検討されている（例えば、特許文献２参照。）。【０００６】
しかしながら、これら従来の半導体ナノ粒子を用いた生体物質標識剤には課題が存在した。【０００７】
例えば、特許文献１で実質的にその効果も含めて開示されている半導体ナノ粒子は、（ＣｄＳｅ／ＺｎＳ型）半導体ナノ粒子であるが、生体物質標識剤として使用する場合には、その表面は有機分子で覆われているとはいうものの、この半導体ナノ粒子と使用される材料、特にＣｄＳｅは、本質的に、生体毒性、環境への負荷が指摘されており、生体物質標識剤としての使用には課題があった。【０００８】
また、特許文献２で使用されるＳｉ／ＳｉＯ２型半導体ナノ粒子粒子は、Ｓｉをそのコア材として使用しているが、通常、半導体ナノ粒子は酸素が存在する条件で使用されるので、使用環境によってはＳｉのコアをＳｉＯ２のシェルで覆っているにも関らずＳｉが酸化されてしまう場合（例えば、水分散液中でのＳｉと酸素との反応）があり、光学特性はいまだ改善の余地があった。
【特許文献１】特開２００３−３２９６８６号公報
【特許文献２】特開２００５−１７２４２９号公報
【発明の開示】
【発明が解決しようとする課題】
【０００９】
本発明は、上記課題を鑑みてなされたものであり、その目的は、生体毒性や環境への負荷が少なく、化学的安定性に優れ、相対発光強度が高く、また光照射を続けた際の発光強度の低下が小さいＳｉ／Ｓｉ３Ｎ４型ナノ粒子を得ることであり、更に、本発明のＳｉ／Ｓｉ３Ｎ４型ナノ粒子を用いて、長時間、高輝度で生体物質を標識しつづけることが可能な生体物質標識剤を得るであり、また、本発明のＳｉ／Ｓｉ３Ｎ４型ナノ粒子の製造方法を得ることである。
【課題を解決するための手段】
【００１０】
本発明の上記目的は、下記構成により達成された。【００１１】
１．Ｓｉで形成されたコアとＳｉ３Ｎ４で形成されたシェルとを有し、前記コアの粒径が１ｎｍ〜５０ｎｍの範囲であるＳｉ／Ｓｉ３Ｎ４型ナノ粒子。【００１２】
２．前記シェルの厚さが１ｎｍ〜５０ｎｍの範囲であることを特徴とする請求の範囲第１項に記載のＳｉ／Ｓｉ３Ｎ４型ナノ粒子。【００１３】
３．前記シェルの表面が親水化処理されていることを特徴とする請求の範囲第１項または請求の範囲第２項に記載のＳｉ／Ｓｉ３Ｎ４型ナノ粒子。【００１４】
４．請求の範囲第３項に記載のＳｉ／Ｓｉ３Ｎ４型ナノ粒子と分子標識物質とを有機分子を介して結合させたことを特徴とする生体物質標識剤。【００１５】
５．前記分子標識物質がヌクレオチド鎖であることを特徴とする請求の範囲第４項に記載の生体物質標識剤。【００１６】
６．前記分子標識物質が抗体であることを特徴とする請求の範囲第４項に記載の生体物質標識剤。【００１７】
７．前記有機分子が、ビオチン及びアビジンであることを特徴とする請求の範囲第４項に記載の生体物質標識剤。【００１８】
８．請求の範囲第項１または請求の範囲第２項に記載のＳｉ／Ｓｉ３Ｎ４型ナノ粒子を製造するに当たり、モノシランガスとアンモニアとの気相反応を行う工程を有することを特徴とするＳｉ／Ｓｉ３Ｎ４型ナノ粒子の製造方法。
【発明の効果】
【００１９】
本発明により、生体毒性や環境への負荷が少なく、化学的安定性に優れ、相対発光強度が高く、また光照射を続けた際の発光強度の低下が小さいＳｉ／Ｓｉ３Ｎ４型ナノ粒子を得ることができた。また、本発明のＳｉ／Ｓｉ３Ｎ４型ナノ粒子を用いて、長時間、高輝度で生体物質を標識しつづけることが可能な生体物質標識剤を得ることができた。
【発明を実施するための最良の形態】
【００２０】
本発明のＳｉ／Ｓｉ３Ｎ４型ナノ粒子においては、請求の範囲第１項〜請求の範囲第３項のいずれか１項に規定する構成とすることにより、生体毒性や環境への負荷が少なく、化学的安定性に優れ、相対発光強度が高く、また光照射を続けた際の発光強度の低下が小さいＳｉ／Ｓｉ３Ｎ４型ナノ粒子を得ることが出来た。また、Ｓｉ／Ｓｉ３Ｎ４型ナノ粒子を用いて、長時間、高輝度で生体物質を標識しつづけることが可能な生体物質標識剤を提供することが出来た。【００２１】
以下、本発明に係る各構成要素の詳細について、順次説明する。【００２２】
本発明者らは上記課題を検討し、Ｓｉでコアを形成し、Ｓｉ３Ｎ４でシェルを形成した特定の半導体ナノ粒子が、生体毒性、環境への負荷がなく、化学的安定性に優れ、しかも相対的発光強度などの光学特性に優れることを見出し、本発明を完成させた。【００２３】
《Ｓｉ／Ｓｉ３Ｎ４型ナノ粒子》
本発明のＳｉ／Ｓｉ３Ｎ４型ナノ粒子について説明する。【００２４】
本発明のＳｉ／Ｓｉ３Ｎ４型ナノ粒子は、請求の範囲第１項に記載のように、Ｓｉで形成されコアとＳｉ３Ｎ４で形成されシェルとを有し、前記コアの粒径が１ｎｍ〜５０ｎｍの範囲であるＳｉ／Ｓｉ３Ｎ４型ナノ粒子である。【００２５】
《コア》
本発明のＳｉ／Ｓｉ３Ｎ４型ナノ粒のコアはＳｉで形成されている。前記Ｓｉで形成されるコアの粒径は１ｎｍ〜５０ｎｍの範囲であるが、好ましくは１ｎｍ〜２０ｎｍの範囲であり、さらに好ましくは、２ｎｍ〜１２ｎｍの範囲である。【００２６】
コアの形態としてはＳｉの結晶であり、単結晶でも多結晶でも良いが、発光スペクトルの半値幅が狭くなるため単結晶の方がより好ましい。【００２７】
また、コアを形成しているＳｉの純度は通常Ｓｉが９０％以上であり、好ましくはＳｉが９５％以上であり、さらに好ましくはＳｉが９９％以上である。【００２８】
本発明のＳｉ／Ｓｉ３Ｎ４型ナノ粒のコアの粒径が上記範囲の下限値以上であれば、粒子径の調整が容易となり、粒子径のばらつきが小さくなる。またコアの粒径が上記範囲の上限値以下であれば高い発光効率等の良好な光学特性を得ることができる。【００２９】
《シェル》
本発明のＳｉ／Ｓｉ３Ｎ４型ナノ粒のシェルはＳｉ３Ｎ４で形成されている。Ｓｉ３Ｎ４はＳｉと比較してバンドギャップが大きく、またＳｉＯ２と比較すると酸素に対する安定性が高いという点で優れており、水分散液中での紫外線照射時の劣化性能が大きく改善されるという長所をもつために好ましい。【００３０】
前記シェルの厚さとしては、好ましくは１ｎｍ〜５０ｎｍの範囲であり、さらに好ましくは１ｎｍ〜２０ｎｍの範囲である。シェルの厚みが上記範囲の下限値よりも大きいとシェルとしての厚みが充分であり、Ｓｉと他の物質との化学反応や、光照射を続けた際の発光強度の低下等を効果的に防止することが出来る。【００３１】
また、シェルの厚みが上記範囲の上限値よりも小さいとナノ粒子の光学特性を充分に発揮することが出来る。【００３２】
（シェルの親水化処理）
また、本発明に係るＳｉ３Ｎ４で形成されたシェルは、表面が親水化処理されていてもよく、このような親水化処理された、Ｓｉ／Ｓｉ３Ｎ４型ナノ粒子は、分子標識物質と有機分子を介して結合させることにより生体物質標識剤として使用できる。【００３３】
尚、シェルの親水化処理や生体物質標識剤については後に詳細に説明する。【００３４】
なお本明細書ではＡ／Ｂ型ナノ粒子という表現を用いることがあるが、これはＡでコアが形成され、Ｂでシェルが形成されたナノ粒子を意味する。例えば、Ｓｉ／Ｓｉ３Ｎ４型ナノ粒子とはＳｉでコアが形成され、Ｓｉ３Ｎ４でシェルが形成されたナノ粒子を意味する。【００３５】
《Ｓｉ／Ｓｉ３Ｎ４型ナノ粒子の製造方法》
本発明のＳｉ／Ｓｉ３Ｎ４型ナノ粒子の製法方法について説明する。【００３６】
本発明のＳｉ／Ｓｉ３Ｎ４型ナノ粒子の製法としては、例えば、気相反応によって製造することができる。【００３７】
気相反応によりＳｉ／Ｓｉ３Ｎ４型ナノ粒子を製造する場合には、例えばモノシランガスとアンモニアとを不活性ガスに混合し、高温低圧下で反応を行ない、その後高温大気圧下、不活性ガス雰囲気下でアニールを行うことで、結晶化が促進され、過剰なシリコンが粒子内部でコアを形成し、窒化珪素が外部に押し出されシェルを形成することにより、Ｓｉ／Ｓｉ３Ｎ４型ナノ粒子を得ることができる。【００３８】
上記不活性ガスとしては例えば窒素、アルゴンおよびネオン等を用いることができる。【００３９】
上記高温低圧下としては、５００℃〜８５０℃の範囲の温度、１ｋＰａ〜８０ｋＰａの範囲の圧力で行なうことが好ましく、例えば温度が７００℃で圧力が５０ｋＰａで反応を好適に行なうことができる。【００４０】
上記高温大気圧下としては、圧力は９１ｋＰａ〜１１２ｋＰａが好ましく、温度は９００℃〜１４００℃の範囲に温度調整することが好ましい。【００４１】
コア形成反応が十分に行われるためにコア粒径が大きい場合には、アニール温度を高くおよび／またはアニール時間を長くする必要がある。また、全体粒径が大きい場合は、全体粒径が小さい場合と比べて、アニール温度を高くするおよび／またはアニール時間を長くすることにより粒径が同程度のコアが形成される。【００４２】
また上記モノシランガスとアンモニアとの割合を変えることにより製造されるＳｉ／Ｓｉ３Ｎ４型ナノ粒子の粒径に対するシェル厚を調整することが可能である。【００４３】
例えば、体積比で、モノシランガス：アンモニア＝１：０．４の場合、Ｓｉ／Ｓｉ３Ｎ４型ナノ粒子の粒径に対するシェル厚はおよそ、コアの粒径：シェル厚＝７：１となり、体積比で、モノシランガス：アンモニア＝１：１．０８の場合、Ｓｉ／Ｓｉ３Ｎ４型ナノ粒子の粒径に対するシェル厚はおよそ、コアの粒径：
シェル厚＝４：２．５となり、体積比で、モノシランガス：アンモニア＝１：１．３の場合、Ｓｉ／Ｓｉ３Ｎ４型ナノ粒子の粒径に対するシェル厚はおよそ、コアの粒径：シェル厚＝２：３．５となる。【００４４】
粒子の粒径は、反応温度とモノシランガス・アンモニアガスの供給速度でコントロールされる。温度が高くなると、粒径は大きくなり、ガスの単位時間当たりの供給量が大きくなると粒径が小さくなる。【００４５】
《Ｓｉ／Ｓｉ３Ｎ４型ナノ粒子の構造、物性》
本発明のＳｉ／Ｓｉ３Ｎ４型ナノ粒子の構造、物性について説明する。【００４６】
本発明のＳｉ／Ｓｉ３Ｎ４型ナノ粒子全体の粒径は通常２ｎｍ〜６０ｎｍの範囲が好ましく、更に好ましくは３ｎｍ〜２０ｎｍの範囲であることが好ましい。上記範囲内であるとラベリングの対象であるＤＮＡ・抗体とほぼ同じサイズとなるのため好ましい。【００４７】
本発明のＳｉ／Ｓｉ３Ｎ４型ナノ粒子は、生体毒性や環境への負荷が無く、劣化反応等の化学反応が起こりにくく、相対発光強度が高く、また光照射を続けた際の発光強度の低下が小さい。【００４８】
《Ｓｉ／Ｓｉ３Ｎ４型ナノ粒子の親水化処理》
本発明のＳｉ／Ｓｉ３Ｎ４型ナノ粒子の親水化処理について説明する。【００４９】
上述したＳｉ／Ｓｉ３Ｎ４型ナノ粒子のシェルの表面は疎水性であるため、例えば生体物質標識剤として使用する場合は、このままでは水分散性が悪く、粒子が凝集してしまう等の問題があるため、Ｓｉ／Ｓｉ３Ｎ４型ナノ粒子のシェルの表面を親水化処理することが好ましい。【００５０】
親水化処理の方法としては例えば、粒子表面に表面修飾剤を吸着させる方法がある。具体的にはＳｉ／Ｓｉ３Ｎ４型ナノ粒子をメルカプトウンデカン酸が溶解した純水中に分散させて、シェルの表面を処理することでＳｉ／Ｓｉ３Ｎ４型ナノ粒子のシェルの表面をカルボキシ基で修飾することができる。【００５１】
《生体物質標識剤》
本発明の生体物質標識剤について説明する。
本発明の生体物質標識剤は、上述した親水化処理されたＳｉ／Ｓｉ３Ｎ４型ナノ粒子と、分子標識物質とを有機分子を介して結合させて得られる。【００５２】
（分子標識物質）
本発明の生体物質標識剤は分子標識物質が目的とする生体物質と特異的に結合および／または反応することにより、生体物質の標識が可能となる。【００５３】
該分子標識物質としては例えば、ヌクレオチド鎖、抗体、抗原およびシクロデキストリン等が挙げられる。【００５４】
（有機分子）
本発明の生体物質標識剤は、親水化処理されたＳｉ／Ｓｉ３Ｎ４型ナノ粒子と、分子標識物質とが有機分子により結合されている。該有機分子としてはＳｉ／Ｓｉ３Ｎ４型ナノ粒子と分子標識物質とを結合できる有機分子であれば特に制限はないが、例えば、タンパク質中でも、アルブミン、ミオグロビンおよびカゼイン等、またタンパク質の一種であるアビジンをビオチンと共に用いることも好適に用いられる。上記結合の態様としては特に限定されず、共有結合、イオン結合、水素結合、配位結合、物理吸着および化学吸着等が挙げられる。結合の安定性から共有結合などの結合力の強い結合が好ましい。【００５５】
具体的には、Ｓｉ／Ｓｉ３Ｎ４型ナノ粒子をメルカプトウンデカン酸で親水化処理した場合は、有機分子としてアビジンおよびビオチンを用いることができる。この場合親水化処理されたＳｉ／Ｓｉ３Ｎ４型ナノ粒子のカルボキシル基はアビジンと好適に共有結合し、アビジンがさらにビオチンと選択的に結合し、ビオチンがさらに生体物質標識剤と結合することにより生体物質標識剤となる。
【実施例】
【００５６】
以下、実施例により本発明を説明するが、本発明はこれらに限定されない。【００５７】
実施例１
《Ｓｉ／Ｓｉ３Ｎ４型ナノ粒子１の製造》
モノシランガス０．７０リットル／／分、窒素ガス１９．００リットル／分、アンモニア０．３０リットル／分の混合ガスを温度７００℃、圧力５０ｋＰａで保持した石英ガラス製の反応管に導入し０．５時間反応させた。このとき反応管の下部に粉末が形成した。【００５８】
反応管を窒素ガスで置換し、大気圧とした。反応管を回転させながら粉末を２時間、１１００℃でアニ−ル処理を行なった。【００５９】
反応管を室温まで冷却した後、粉末１ｍｇに対して１００ｍｌの純水、０．５ｍｇのメルカプトウンデカン酸を添加し４０℃で１０分間攪拌し、表面がカルボキシ基で親水化処理されたＳｉ／Ｓｉ３Ｎ４型ナノ粒子１を得た。【００６０】
得られたＳｉ／Ｓｉ３Ｎ４型ナノ粒子を高分解能ＴＥＭで測定したところ格子像が確認でき、結晶化していることが確認された。あわせてＳｉ／Ｓｉ３Ｎ４型ナノ粒子全体の粒径（カルボキシ基を除く）、コア粒径、シェル厚を測定した。結果を表１に示す。【００６１】
得られたＳｉ／Ｓｉ３Ｎ４型ナノ粒子をＸＰＳのＳｉ２ｐスペクトルの測定を行なったところ、Ｓｉ／Ｓｉ３Ｎ４型ナノ粒子ではＳｉ−Ｓｉ結合のピークおよびＳｉ−Ｎ結合のピークが確認された。【００６２】
《Ｓｉ／Ｓｉ３Ｎ４型ナノ粒子２の製造》
混合ガスをモノシランガス０．４８リットル／分、窒素ガス１９．００リットル／分、アンモニア０．５２リットル／分とし、アニ−ル処理の条件を１時間１１００℃とした以外の条件は、実施例１と同様にして表面が親水化処理されたＳｉ／Ｓｉ３Ｎ４型ナノ粒子２を得た。結果を表１に示す。【００６３】
《Ｓｉ／Ｓｉ３Ｎ４型ナノ粒子３の製造》
混合ガスをモノシランガス０．４３リットル／分、窒素ガス１９．００リットル／分、アンモニア０．５７リットル／分とし、アニ−ル処理の条件を０．５時間１１００℃とした以外の条件は、実施例１と同様にして表面が親水化処理されたＳｉ／Ｓｉ３Ｎ４型ナノ粒子３を得た。結果を表１に示す。【００６４】
《Ｓｉ／Ｓｉ３Ｎ４型ナノ粒子４の製造》
混合ガスをモノシランガス１．４４リットル／分、窒素ガス１８．００リットル／分、アンモニア０．５６リットル／分とし、反応温度を６５０℃とし、アニ−ル処理の条件を１時間、１０００℃とした以外の条件は、実施例１と同様にして表面が親水化処理されたＳｉ／Ｓｉ３Ｎ４型ナノ粒子４を得た。結果を表１に示す。【００６５】
《Ｓｉ／Ｓｉ３Ｎ４型ナノ粒子５の製造》
混合ガスをモノシランガス０．０９リットル／分、窒素ガス１９．８０リットル／分、アンモニア０．１１リットル／分とし、反応温度を８５０℃とし、アニ−ル処理の条件を１時１２５０℃とした以外の条件は、実施例１と同様にして表面が親水化処理されたＳｉ／Ｓｉ３Ｎ４型ナノ粒子５を得た。結果を表１に示す。【００６６】
《比較例のナノ粒子１の製造》
モノシランガス１．００リットル／分、窒素ガス１９．００リットル／分の混合ガスを温度７００℃、圧力５０ｋＰａで保持した石英ガラス製の反応管に導入し０．５時間反応させた。このとき反応管の下部に粉末が形成した。【００６７】
反応管を窒素ガスで置換し、大気圧とした。反応管を回転させながら粉末を１時１１００℃でアニ−ル処理した。【００６８】
その後、降温時に８００℃で空気を２０リットル／分で１０分間導入したのち、再度窒素置換を行い、反応管を冷却した。【００６９】
反応管を室温まで冷却した後、粉末１ｍｇに対して１００ｍｌの純水、０．５ｍｇのメルカプトウンデカン酸を添加し４０℃で１０分間攪拌し、表面がカルボキシ基で親水化処理されたＳｉ／ＳｉＯ２型ナノ粒子を得た。【００７０】
得られたＳｉ／ＳｉＯ２型ナノ粒子を高分解能ＴＥＭで測定したところ格子像が確認でき、結晶化していることが確認された。あわせてＳｉ／ＳｉＯ２型ナノ粒子全体の粒径（カルボキシ基を除く）、コア粒径、シェル厚を測定した。結果を表１に示す。【００７１】
得られたＳｉ／ＳｉＯ２型ナノ粒子をＸＰＳのＳｉ２ｐスペクトルの測定を行なったところ、Ｓｉ／ＳｉＯ２型ナノ粒子ではＳｉ−Ｓｉ結合のピークおよびＳｉ−Ｏ結合のピークが確認された。【００７２】
測定装置名：ＶＧＳｃｉｅｎｔｉｆｉｃ社製  ＥＳＣＡｌａｂ２００Ｒ
測定条件  ：グラファイト製試料台を用いて測定を行った。【００７３】
【表１】
2007086367.tif 000002
【００７４】
実施例２
得られた表面が親水化処理されたＳｉ／Ｓｉ３Ｎ４型ナノ粒子および表面が親水化処理されたＳｉ／ＳｉＯ２型ナノ粒子の発光特性を以下のような方法で測定した。【００７５】
日立分光蛍光光度計Ｆ−７０００を用いて、上記６種類のナノ粒子それぞれについて、励起波長３６５ｎｍでの発光スペクトルの測定を行ない、ピーク波長強度の比較を行なった。【００７６】
また６種類のナノ粒子それぞれについて、発光スペクトルの時間変化を測定し、各ナノ粒子の初期の発光強度を１００とした際の１時間後の相対発光強度を求めた。【００７７】
得られた結果を表２に示す。【００７８】
【表２】
2007086367.tif 000003
【００７９】
実施例３
《生体物質標識剤の製造》
実施例１の、表面が親水化処理された本発明のＳｉ／Ｓｉ３Ｎ４型ナノ粒子２の水溶液にアビジン２５ｍｇを添加し４０℃で１０分間攪拌を行い、アビジンコンジュゲートＳｉ／Ｓｉ３Ｎ４型ナノ粒子を作製した。【００８０】
得られたアビジンコンジュゲートＧｅ／ＧｅＯ２型ナノ粒子溶液にビオチン化された塩基配列が既知であるオリゴヌクレオチドを混合攪拌し、ナノ粒子でラベリングされたオリゴヌクレオチドを作製した。【００８１】
さまざまな塩基配列を持つオリゴヌクレオチドを固定化したＤＮＡチップ上に上記のラベリングしたオリゴヌクレオチドを滴下・洗浄したところ、ラベリングされたオリゴヌクレオチドと相補的な塩基配列をもつオリゴヌクレオチドのスポットのみが紫外線照射により発光した。【００８２】
このことより、ナノ粒子でのオリゴヌクレオチドのラベリングを確認することができた。
【国際調査報告】
2007086367.tif 000004
2007086367.tif 000005
2007086367.tif 000006
2007086367.tif 000007